(57)【要約】【課題】充放電のサイクル初期から設計容量分の放電容量を得ることが可能なリチウム二次電池を提供する。【解決手段】このリチウム二次電池は、正極と、リチウムと合金化するとともに、集電体４上に負極活物質層５の厚み方向に向かって柱状に形成された負極活物質層５を含む負極と、電解質と、負極活物質層５の表面に形成されたＮｉ層６とを備えている。【選択図】図５
2006278104.tif 000002
【特許請求の範囲】
【請求項１】
正極と、
リチウムと合金化するとともに、集電体上に負極活物質層の厚み方向に向かって柱状に形成された負極活物質層を含む負極と、
電解質と、
前記負極活物質層の表面上に形成された金属層とを備えた、リチウム二次電池。
【請求項２】
前記金属層は、Ｎｉ層からなる、請求項１に記載のリチウム二次電池。
【請求項３】
前記金属層は、１ｎｍ以上２００ｎｍ以下の厚みを有する、請求項１および請求項２に記載のリチウム二次電池。
【請求項４】
前記金属層は、２５ｎｍ以上１００ｎｍ以下の厚みを有する、請求項３に記載のリチウム二次電池。
【請求項５】
前記金属層は、金属めっき層を含む、請求項１〜４のいずれか１項に記載のリチウム二次電池。
【請求項６】
前記集電体は、算術平均粗さＲａが０．１μｍ以上１．０μｍ以下の凹凸形状の表面を有する、請求項１〜５のいずれか１項に記載のリチウム二次電池。
【請求項７】
前記負極活物質層は、非晶質層または微結晶層からなる、請求項１〜６のいずれか１項に記載のリチウム二次電池。
【請求項８】
前記負極活物質層は、非晶質シリコン層、微結晶シリコン層、シリコンを主成分とする非晶質シリコン合金層および微結晶シリコン合金層からなるグループより選択される少なくとも１つの材料からなる、請求項１〜７のいずれか１項に記載のリチウム二次電池。
【発明の詳細な説明】
【技術分野】
【０００１】
本発明は、リチウム二次電池に関し、特に、活物質層を含む負極を備えたリチウム二次電池に関する。
【背景技術】
【０００２】
近年、高出力および高エネルギ密度を有する二次電池の１つとして、非水電解質を用いるとともに、リチウムイオンを正極と負極との間で移動させることにより充放電を行うリチウム二次電池が利用されている。このリチウム二次電池は、充電時には正極からリチウムイオンが負極へと移動して吸蔵され、放電時には逆に負極から正極へとリチウムイオンが戻る構造となっている。そして、従来では、上記したリチウム二次電池の負極を構成する負極活物質層の材料として、たとえば、リチウムと合金化するシリコンが検討されている。
【０００３】
しかしながら、上記した従来のシリコンからなる負極活物質層では、充放電時にリチウムを吸蔵および放出する際に、負極活物質の体積が大きく膨張および収縮することにより、負極活物質層の集電体からの剥離が発生するという不都合があった。このため、リチウム二次電池の充放電サイクル特性が悪化するという不都合があった。
【０００４】
そこで、本出願人は、ＣＶＤ法やスパッタリング法などを用いて、集電体上に微結晶シリコン層または非晶質シリコン層からなる負極活物質層を形成したリチウム二次電池を提案している（たとえば、特許文献１）。この特許文献１において提案されたリチウム二次電池では、充放電時に負極活物質層が膨張および収縮する際に、シリコン層からなる負極活物質層に亀裂が生じるので、その亀裂により負極活物質層が柱状に分離される。これにより、負極活物質層内に発生する応力が緩和されるので、負極活物質層が集電体から剥離するのが抑制される。
【０００５】
【特許文献１】国際公開ＷＯ０１／２９９１２号公報
【発明の開示】
【発明が解決しようとする課題】
【０００６】
しかしながら、上記特許文献１において提案された従来のシリコン層からなる負極活物質層を含むリチウム二次電池では、サイクル初期から設計容量分の放電容量を得るのは困難であり、設計容量分の放電容量を得るためには、数サイクルの充放電を行う必要があるという不都合があった。すなわち、上記特許文献１において提案されたシリコン層からなる負極活物質層を含むリチウム二次電池では、充放電のサイクル初期から設計容量分の充放電容量を出すために、従来用いられる予備充電、低レートサイクルおよび高温エージングなどの手法を用いたとしても、充放電のサイクル初期から設計容量分の放電容量を得ることができないという不都合があった。この理由について、図７および図８を参照して説明する。特許文献１において提案された従来のリチウム二次電池では、図７に示すように、集電体１１上に柱状に負極活物質層１２が分離されるので、隣り合う負極活物質層１２間に隙間１２ａが形成される。図７に示した状態から負極活物質層１２を充電すると、図８に示すように、負極活物質層１２が図８の矢印の方向に膨張するので、隣り合う負極活物質層１２が密着する。これによって、隣り合う負極活物質層１２の間に隙間１２ａをほとんど有しない状態となる。このため、電解質が隙間１２ａに浸透しにくくなるので、充放電のサイクル初期の放電容量が小さくなるものと考えられる。この場合、負極と電解質とを馴染ませて設計容量分の放電容量を得るために、製造工程で数サイクル分の充放電を行う必要が生じるため、製造工程に時間がかかるという問題点がある。
【０００７】
この発明は、上記のような課題を解決するためになされたものであり、この発明の１つの目的は、充放電のサイクル初期から設計容量分の放電容量を得ることが可能なリチウム二次電池を提供することである。
【課題を解決するための手段および発明の効果】
【０００８】
上記目的を達成するために、本願発明者が鋭意検討した結果、柱状に形成された負極活物質層を含む負極の表面に金属層を形成することにより、充放電のサイクル初期から設計容量分の放電容量を得ることが可能であることを見出した。
【０００９】
すなわち、この発明の一の局面によるリチウム二次電池は、正極と、リチウムと合金化するとともに、集電体上に負極活物質層の厚み方向に向かって柱状に形成された負極活物質層を含む負極と、電解質と、負極活物質層の表面上に形成された金属層とを備えている。
【００１０】
この一の局面によるリチウム二次電池では、上記のように、リチウムと合金化するとともに、集電体上に負極活物質層の厚み方向に向かって柱状に形成された負極活物質層の表面に金属層を形成することによって、充電によって膨張しない金属層が負極活物質層の表面に形成されているので、負極活物質層の柱状部分の上部では、充電による膨張が抑制される。このため、隣り合う柱状に形成された負極活物質層間に隙間を形成することができるので、負極活物質層と電解質との接触面積が大きくなる。これにより、充放電のサイクル初期から設計容量分の放電容量を得ることができるので、製造工程において数サイクル分の充放電を行う必要がなくなる。その結果、製造工程を短縮することができる。
【００１１】
上記一の局面によるリチウム二次電池において、好ましくは、金属層は、Ｎｉ層からなるものである。このように構成すれば、Ｎｉは、リチウムと反応しないため、充電によって膨張することがなく、かつ、２００ＭＰａ以上の引張強度を有しているため、負極活物質層の膨張を十分抑制することができるので、容易に、隣接する柱状の負極活物質層間に隙間を形成することができる。  
【００１２】
上記一の局面によるリチウム二次電池において、好ましくは、金属層は、１ｎｍ以上２００ｎｍ以下の膜厚に形成されている。金属層をこのような厚みに設定すれば、充電による負極活物質層の柱状部分の上部の膨張を十分に抑制することができるので、容易に、隣り合う柱状に形成された負極活物質層間に隙間を形成することができる。  
【００１３】
この場合、好ましくは、金属層は、２５ｎｍ以上１００ｎｍ以下の膜厚に形成されている。金属層をこのような厚みに設定すれば、充電による負極活物質層の柱状部分の上部の膨張をより十分に抑制することができるので、より容易に、隣り合う柱状に形成された負極活物質層間に隙間を形成することができる。
【００１４】
上記一の局面によるリチウム二次電池において、好ましくは、金属層は、金属めっき層を含む。このように構成すれば、柱状に形成された負極活物質層の表面上に、容易に金属層を形成することができる。
【００１５】
上記一の局面によるリチウム二次電池において、好ましくは、集電体は、算術平均粗さＲａが０．１μｍ以上１．０μｍ以下の凹凸形状の表面を有する。ここで、Ｒａは、日本工業規格（ＪＩＳ  Ｂ０６０１−１９９４）に定められており、たとえば、表面粗さ計により測定することができる。このように構成すれば、集電体上に形成された負極活物質層の表面は、集電体の表面の凹凸形状を反映した凹凸形状になるとともに、その負極活物質層の凹状領域は、低密度領域になり易いので、その低密度領域に沿って亀裂が生じ易くなる。このため、負極活物質層は、亀裂により柱状に分離され易くなるので、充放電による負極活物質の膨張および収縮によって発生する活物質層内の応力を、負極活物質の分離によって生じた隙間によって緩和することができる。その結果、負極活物質層の集電体からの剥離などを抑制することができる。
【００１６】
上記一の局面によるリチウム二次電池において、好ましくは、負極活物質層は、非晶質層または微結晶層からなる。このように構成すれば、非晶質層または微結晶層では、充電による負極活物質層の膨張が放電によって可逆的に収縮され易くなるので、容易に負極活物質層を柱状に形成することができる。
【００１７】
上記一の局面によるリチウム二次電池において、好ましくは、負極活物質層は、非晶質シリコン層、微結晶シリコン層、シリコンを主成分とする非晶質シリコン合金層および微結晶シリコン合金層からなるグループより選択される少なくとも１つの材料からなる。このような材料により負極活物質層を構成すれば、充電による負極活物質層の膨張が放電によってより可逆的に収縮され易くなるので、より容易に負極活物質層を柱状に形成することができる。
【実施例】
【００１８】
以下、本発明の実施例を具体的に説明する。
【００１９】
（実施例１）
［負極の作製］
２５μｍの厚みを有する耐熱性ジルコニウム銅箔の表面に、電解法を用いて耐熱性ジルコニウム銅箔の表面の算術平均粗さＲａが、０．２５μｍの凹凸形状になるように銅を析出させた。このようにして表面を粗面化した耐熱性ジルコニウム銅箔を、負極集電体として用いた。この集電体の表面に、スパッタリング法を用いて、以下の表１に示す条件で非晶質シリコン層を堆積し、負極活物質層を形成した。
【００２０】
【表１】
2006278104.tif 000003
【００２１】
上記表１を参照して、スパッタリング法による非晶質シリコン層の形成条件としては、直流パルス周波数、直流パルス幅および直流パルス電力を、それぞれ、１００ｋＨｚ、１８５６ｎｓおよび２０００Ｗに設定した。また、アルゴンガス流量、ガス圧力、形成時間および膜厚を、それぞれ、６０ｓｃｃｍ、２．０×１０−１Ｐａ〜２．５×１０−１Ｐａ、１７５分および６μｍに設定した。なお、ガス流量の単位であるｓｃｃｍは、ｓｔａｎｄａｒｄ  ｃｕｂｉｃ  ｐｅｒ  ｍｉｎｕｔｅｓの略であり、標準状態での体積流量を示す。
【００２２】
次に、作製した負極活物質層の表面に、無電解めっき法を用いて２５ｎｍの厚みを有するＮｉ層を形成することによって、実施例１によるリチウム二次電池の負極を作製した。
【００２３】
（実施例２）
［負極の作製］
負極活物質層の表面に形成したＮｉ層の厚みが５０ｎｍであること以外は、上記した実施例１と同様の作製プロセスを用いて、実施例２によるリチウム二次電池の負極を作製した。
【００２４】
（実施例３）
［負極の作製］
負極活物質層の表面に形成したＮｉ層の厚みが１００ｎｍであること以外は、上記した実施例１と同様の作製プロセスを用いて、実施例３によるリチウム二次電池の負極を作製した。
【００２５】
（比較例１）
［負極の作製］
負極活物質層の表面にＮｉ層を形成しないこと以外は、上記した実施例１と同様の作製プロセスを用いて、比較例１によるリチウム二次電池の負極を作製した。
【００２６】
（実施例１、２、３および比較例１共通）
［正極の作製］
まず、Ｌｉ２ＣＯ３とＣｏＣＯ３とを用いて、Ｌｉ：Ｃｏの原子比が１：１になるように秤量して乳鉢で混合した。そして、その混合物を直径１７ｍｍのプレス金型で加圧成形した後、空気中において、８００℃で２４時間焼成することによって、ＬｉＣｏＯ２の焼成体を形成した。この後、ＬｉＣｏＯ２の焼成体の平均粒子径が２０μｍになるまで粉砕することによって、ＬｉＣｏＯ２粉末を形成した。次に、ＬｉＣｏＯ２粉末９０重量部と、導電剤としての人工黒鉛粉末５重量部と、結着剤としてのポリフッ化ビニリデン５重量部を含む５質量％のＮ−メチルピロリドン水溶液とからなる正極合剤スラリーを形成した。そして、正極集電体としてのアルミニウム箔上に正極合剤スラリーを塗布した後、乾燥することによって、ＬｉＣｏＯ２からなる正極活物質層を形成した。最後に、正極集電体および正極活物質層を圧延した後、２０ｍｍ角の正方形に切り出すことによって、実施例１、２、３および比較例１によるリチウム二次電池の正極を作製した。
【００２７】
［非水電解液の作製］
エチレンカーボネート（ＥＣ）とジエチルカーボネート（ＤＥＣ）とを、３：７の体積比で混合した溶媒に、溶質としてのＬｉＰＦ６を１ｍｏｌ／ｌ溶解し、非水電解液を作製した。
【００２８】
（実施例１、２および３共通）
［電池の作製］
図１は、本発明の実施例１、２および３によるリチウム二次電池を示した斜視図である。図２は、図１の１００−１００線に沿った断面図である。図２を参照して、負極集電体４、負極活物質層５およびＮｉ層６からなる負極としては、上記のようにして作製した実施例１〜３の負極を用いた。また、正極集電体７および正極活物質層８からなる正極としては、上記のようにして作製した正極を用いた。また、非水電解液１０としては、上記のようにして作製した非水電解液を用いた。
【００２９】
電池の作製プロセスとしては、アルミニウムラミネートからなる外装体１内に、負極集電体４、負極活物質層５およびＮｉ層６からなる負極と、正極集電体７および正極活物質層８からなる正極とを、多孔質ポリエチレンからなるセパレータ９を挟んで対向するように配置した。また、負極集電体４に取り付けた負極タブ２を、外装体１の一方の封口部１ａを介して外側に配置するとともに、正極集電体７に取り付けた正極タブ３を、外装体１の他方の封口部（図示せず）を介して外側に配置した。そして、外装体１内に非水電解液１０を５００μｌ注入した後、一方の封口部１ａおよび他方の封口部を溶着することにより封口した。これにより、実施例１、２および３による電池を作製した。なお、実施例１、２および３による電池の設計容量は、６．９ｍＡｈである。
【００３０】
（比較例１）
［電池の作製］
負極活物質層の表面にＮｉ層が形成されていない負極を用いたこと以外は、上記した実施例１、２および３と同様の作製プロセスを用いて比較例１による電池を作製した。なお、比較例１による電池の設計容量は、上記の実施例１、２および３と同じ６．９ｍＡｈである。
【００３１】
（実施例１、２、３および比較例１共通）
［充放電サイクル試験］
上記のようにして作製した実施例１、２、３および比較例１によるリチウム二次電池電池について、充放電サイクル試験を行った。充放電の条件は、２５℃の温度条件下で、６．９ｍＡの充電電流で４．２Ｖになるまで充電した後、６．９ｍＡの放電電流で２．７５Ｖになるまで放電した。これを１サイクルの充放電として、各サイクルでの放電容量を測定した。実施例１、２、３および比較例１の充放電サイクル試験結果を図３に示す。
【００３２】
図３に示すように、負極活物質層の表面にＮｉ層が形成された実施例１、２および３は、負極活物質層の表面にＮｉ層が形成されていない比較例１に比べて、充放電のサイクル初期から設計容量分の充放電容量が得られることが確認できた。具体的には、１サイクル目の放電容量は、実施例１（実線）、実施例２（二点鎖線）および実施例３（点線）では、設計容量と同じ約６．９ｍＡｈであったのに対して、比較例１（一点鎖線）では、設計容量よりも低い約６．５ｍＡｈであった。この理由について図４〜図６を参照して説明する。充電前の負極は、図４に示すように、負極集電体４上に負極活物質層５が柱状に形成されており、柱状に形成された負極活物質層５の表面上にＮｉ層６が形成されている。この状態では、隣り合う柱状に形成された負極活物質層５間には隙間５ａを有している。次に、負極を充電すると、図５に示すように、負極活物質層５はＡ方向およびＢ方向に膨張するため、隣り合う柱状に形成された負極活物質層５が密着する。このため、隙間５ａが小さくなる。この場合、実施例１〜３では、負極活物質層５の表面上にＮｉ層６が形成されているので、柱状に形成された負極活物質層５の上部は、充電によって膨張しないＮｉ層６によって膨張が抑制される。これにより、隣り合う柱状に形成された負極活物質層５間の上部には、隙間５ａを形成することができる。このため、実施例１、２および３は、比較例１に比べて、負極活物質層５と非水電解質との接触面積が大きくなるので、充放電のサイクル初期で放電容量が高くなるものと考えられる。また、図５に示す状態では、Ｎｉ層６によって負極活物質層５の上部は膨張が抑制されるため、負極活物質層５の上部にＣ方向およびＤ方向の応力が加わった状態となっている。この状態でさらに充電すると、負極活物質５内のＣ方向およびＤ方向に向かう応力によって、図６に示すように、Ｎｉ層６および負極活物質層５の表面に割れ部６ａが形成される。この割れ部６ａによって、Ｎｉ層６により生じていた負極活物質層５の上部の応力が緩和されるとともに、隙間５ａ（図５参照）は小さくなる。その一方、割れ部６ａによって非水電解質と負極活物質層とが接触するので、設計容量分の放電容量を得ることができると考えられる。
【００３３】
また、実施例１、２および３を比較すると、図３に示すように、充放電のサイクル初期の放電容量の値はほとんど同じ値となることが確認できた。このことより、Ｎｉ層６の厚みが２５ｎｍ以上１００ｎｍ以下の範囲であれば、充電による柱状に形成された負極活物質層５の上部の膨張を十分に抑制することができるので、充放電のサイクル初期から設計容量分の放電容量を得られることが確認できた。
【００３４】
実施例１、２および３では、上記のように、リチウムと合金化するとともに、集電体４上に負極活物質層５の厚み方向に向かって柱状に形成された負極活物質層５の表面にＮｉ層６を形成することによって、充電によって膨張しないＮｉ層６が負極活物質層５の表面に形成されているので、負極活物質層５の柱状部分の上部では、充電による膨張が抑制される。このため、隣り合う柱状に形成された負極活物質層５間に隙間５ａを形成することができるので、負極活物質層５と非水電解液１０との接触面積が大きくなる。これにより、充放電のサイクル初期から設計容量分の放電容量を得ることができるので、製造工程において数サイクル分の充放電を行う必要がなくなる。その結果、製造工程を短縮することができる。
【００３５】
実施例１、２および３では、上記のように、Ｎｉ層６を、２５ｎｍ以上１００ｎｍ以下の膜厚に形成することによって、充電による負極活物質層５の柱状部分の上部の膨張をより十分に抑制することができるので、より容易に、隣り合う柱状に形成された負極活物質層５間に隙間５ａを形成することができる。
【００３６】
実施例１、２および３では、上記のように、Ｎｉ層６を、金属めっき層を含むように構成することによって、柱状に形成された負極活物質層５の表面上に、容易にＮｉ層６を形成することができる。
【００３７】
なお、今回開示された実施例は、すべての点で例示であって制限的なものではないと考えられるべきである。本発明の範囲は、上記した実施例の説明ではなく特許請求の範囲によって示され、さらに特許請求の範囲と均等の意味および範囲内でのすべての変更が含まれる。
【００３８】
たとえば、上記実施例１、２および３では、柱状に形成された負極活物質層の表面上に形成された金属層として、Ｎｉ層を用いたが、本発明はこれに限らず、リチウムと合金化せず、かつ、引張強度が２００ＭＰａ以上あれば、Ｎｉ以外の金属層を用いてもよい。上記条件を満たすＮｉ以外の金属としては、たとえば、Ｃｏ、Ｃｒ、Ｃｕ、Ｆｅ、Ｍｏ、Ｔｉ、ＷおよびＺｒまたはこれらを２種類以上含む合金などが挙げられる。この合金としては、たとえば、Ｃｕ−Ｚｒ合金、Ｆｅ−Ｎｉ合金、Ｃｏ−Ｎｉ合金、Ｎｉ−Ｍｏ合金、Ｚｒ−Ｎｉ合金、Ｆｅ−Ｚｒ合金、Ｎｉ−Ｔａ合金、Ｃｕ−Ｎｉ合金、Ｆｅ−Ｔａ合金およびＮｉ−Ｗ合金などが挙げられる。
【００３９】
また、上記実施例１、２および３では、めっき法を用いて、負極活物質層の表面にＮｉ層を形成したが、本発明はこれに限らず、めっき法以外の方法を用いて、負極活物質層の表面にＮｉ層を形成するようにしてもよい。めっき法以外の方法としては、たとえば、ＣＶＤ法、スパッタリング法、蒸着法および溶射法などが挙げられる。
【００４０】
また、上記実施例１、２および３では、非晶質シリコン層からなる負極活物質層を用いたが、本発明はこれに限らず、微結晶シリコン層、シリコンを主成分とする非晶質シリコン合金層およびシリコンを主成分とする微結晶シリコン合金層からなるグループより選択される少なくとも１つの材料からなる負極活物質層を用いてもよい。シリコンを主成分とする合金としては、たとえば、Ｓｉ−Ｃｏ合金、Ｓｉ−Ｆｅ合金、Ｓｉ−Ｚｎ合金およびＳｉ−Ｚｒ合金などが挙げられる。なお、シリコンを主成分とする合金とは、シリコンを５０原子％以上含む合金である。  
【００４１】
また、上記実施例１、２および３では、スパッタリング法により非晶質シリコン層からなる負極活物質層を形成する際に、スパッタリング用の電力として直流パルス電力を供給するようにしたが、本発明はこれに限らず、直流電力や高周波電力を供給するようにしてもよい。
【００４２】
また、上記実施例１、２および３では、電解法により銅を析出させて負極集電体の表面を粗面化したが、本発明はこれに限らず、電解法以外の方法によって負極集電体の表面を粗面化してもよい。電解法以外で集電体の表面を粗面化する方法としては、たとえば、めっき法、エッチング法、および研磨法などが挙げられる。ここで、めっき法により集電体を粗面化する場合は、集電体の表面に凹凸を有する層を形成することにより、集電体の表面を粗面化する。この場合のめっき法としては、たとえば、電解めっき法および無電解めっき法が挙げられる。また、エッチング法としては、たとえば、物理的エッチングおよび化学的エッチングが挙げられる。また、研磨法としては、たとえば、サンドペーパーによる研磨およびブラスト法による研磨などが挙げられる。
【００４３】
また、上記実施例１、２および３では、ジルコニウム銅箔からなる負極集電体を用いたが、本発明はこれに限らず、導電性を有する材料であれば、ジルコニウム銅箔以外の材料からなる負極集電体を用いてもよい。ジルコニウム銅箔以外の導電性を有する材料としては、たとえば、銅、ニッケル、鉄、チタン、コバルト、または、これらを２つ以上を組み合わせた合金などが挙げられる。特に、負極活物質層中に拡散し易い銅元素を含有する銅や銅合金などからなる負極集電体を用いるのが好ましい。
【００４４】
また、上記実施例１、２および３では、耐熱性のジルコニウム銅箔からなる負極集電体を用いたが、本発明はこれに限らず、焼鈍（温度：２００℃、時間：１時間）後の引張強度が３００ＭＰａ以上であれば、ジルコニウム銅箔以外の他の耐熱性銅合金からなる負極集電体を用いてもよい。ジルコニウム銅箔以外の他の耐熱性銅合金としては、たとえば、錫入り銅（錫：０．０５質量％〜０．２質量％、燐：０．０４質量％以下）、銀入り銅（銀：０．０８質量％〜０．２５質量％）、クロム銅（クロム：０．４質量％〜１．２質量％）、チタン銅（チタン：１．０質量％〜４．０質量％）、ベリリウム銅（ベリリウム：０．４質量％〜２．２質量％、コバルト、ニッケルおよび鉄：少量）、鉄入り銅（鉄：０．１質量％〜２．６質量％、燐：０．０１質量％〜０.３質量％）、高力黄銅（銅：５５．０質量％〜６０．５質量％、アルミニウム：２．０質量％以下、マンガン：３．０質量％以下、鉄：１．５質量％以下）、錫入り黄銅（銅：８０．０質量％〜９５．０質量％、錫：１．５質量％〜３．５質量％、亜鉛：残り）、燐青銅（銅を主成分として、錫：３．５質量％〜９．０質量％、燐：０．０３質量％〜０．３５質量％含む）、アルミニウム青銅（銅：７７．０質量％〜９２．５質量％、アルミニウム：６．０質量％〜１２．０質量％、鉄：１．５質量％〜６．０質量％、ニッケル：７．０質量％以下、マンガン：２．０質量％以下）、白銅（銅を主成分として、ニッケル：９．０質量％〜３３．０質量％、鉄：０．４質量％〜２．３質量％、マンガン：０．２質量％〜２．５質量％、亜鉛：１．０質量％以下含む）、コルソン合金（銅に、ニッケル：３．０質量％、シリコン：０．６５質量％、マグネシウム：０．１５質量％）、および、Ｃｒ・Ｚｒ銅合金（クロム：０．２質量％、ジルコニウム：０．１質量％、亜鉛：０．２質量％含む）などが挙げられる。
【００４５】
また、上記実施例１、２および３では、スパッタリング法を用いて、非晶質シリコン層からなる負極活物質層を堆積するようにしたが、本発明はこれに限らず、スパッタリング法以外の方法を用いて、負極集電体上に負極活物質層を堆積するようにしてもよい。スパッタリング法以外の方法としては、たとえば、ＣＶＤ法、蒸着法およびめっき法などが挙げられる。
【００４６】
また、上記実施例１、２および３では、非水電解質の溶質として、ＬｉＰＦ６を用いたが、本発明はこれに限らず、ＬｉＰＦ６以外の溶質を用いてもよい。ＬｉＰＦ６以外の溶質としては、たとえば、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（ＣＦ３ＳＯ２）３、ＬｉＣ（Ｃ２Ｆ５ＳＯ２）３、ＬｉＡｓＦ６、ＬｉＣｌＯ４、Ｌｉ２Ｂ１０Ｃｌ１０およびＬｉ２Ｂ１２Ｃｌ１２などが挙げられる。また、上記した溶質からなるグループより選択される２つ以上を組み合わせた混合物を溶質として用いてもよい。
【００４７】
また、上記実施例１、２および３では、環状カーボネートであるエチレンカーボネートと鎖状カーボネートであるジエチルカーボネートとの混合溶媒を含む非水電解質を用いたが、本発明はこれに限らず、リチウム二次電池の溶媒として使用可能であれば、エチレンカーボネートとジエチルカーボネートとの混合溶媒以外の溶媒を含む非水電解質を用いてもよい。ただし、リチウム二次電池の溶媒としては、環状カーボネートまたは鎖状カーボネートが好ましい。また、リチウム二次電池の溶媒としては、２種類以上の溶媒を混合した混合溶媒がより好ましく、特に、環状カーボネートと鎖状カーボネートとを含む混合溶媒が好ましい。エチレンカーボネート以外の環状カーボネートとしては、たとえば、プロピレンカーボネートおよびビニレンカーボネートなどが挙げられる。また、ジメチルカーボネート以外の鎖状カーボネートとしては、たとえば、メチルエチルカーボネートおよびジエチルカーボネートなどが挙げられる。ただし、リチウム二次電池の溶媒としては、ビニレンカーボネートを２０質量％以下の濃度で溶解させた溶媒がより好ましい。また、上記環状カーボネートとエーテル系溶媒とを混合した混合溶媒を用いてもよい。エーテル系溶媒としては、たとえば、１，２−ジメトキシエタンおよび１，２−ジエトキシエタンなどが挙げられる。
【００４８】
また、上記実施例１、２および３では、エチレンカーボネートとジエチルカーボネートとの混合溶媒を含む非水電解液をリチウム二次電池の電解質として用いたが、本発明はこれに限らず、ゲル状ポリマー電解質および無機固体電解質を用いてもよい。ゲル状ポリマー電解質としては、たとえば、ポリエチレンオキシドおよびポリアクリロニトリルなどのポリマー電解質に電解液を含浸させたものが挙げられる。また、無機固体電解質としては、たとえば、ＬｉＩおよびＬｉ３Ｎなどが挙げられる。
【００４９】
また、上記実施例１、２および３では、ＬｉＣｏＯ２からなる正極活物質層を用いたが、本発明はこれに限らず、リチウムを電気化学的に挿入および脱離する材料であれば、ＬｉＣｏＯ２以外の材料からなる正極活物質層を用いてもよい。ＬｉＣｏＯ２以外の材料としては、たとえば、ＬｉＮｉＯ２、ＬｉＭｎＯ４、ＬｉＭｎＯ２、ＬｉＣｏ０．５Ｎｉ０．５Ｏ２、ＬｉＮｉ０．７Ｃｏ０．２Ｍｎ０．１Ｏ２などのリチウム含有遷移金属酸化物やＭｎＯ２などのリチウムを含有していない金属酸化物などが挙げられる。
【００５０】
また、上記実施例１、２および３では、柱状に形成した負極活物質層の表面上に、２５ｎｍ以上１００ｎｍ以下の厚みを有するＮｉ層を形成したが、本発明はこれに限らず、１ｎｍ以上２００ｎｍ以下の厚みを有するＮｉ層を形成しても同様の効果を得ることができると考えられる。
【００５１】
また、上記実施例１、２および３では、負極集電体の表面を、算術平均粗さＲａが０．２５μｍの凹凸形状の表面を有するように形成したが、本発明はこれに限らず、負極集電体の表面を、算術平均粗さＲａが、０．１μｍ以上１．０μｍ以下の凹凸形状の表面を有するように形成しても同様の効果を得ることができると考えられる。
【図面の簡単な説明】
【００５２】
【図１】本発明の実施例１、２および３によるリチウム二次電池を示した斜視図である。
【図２】図１の１００−１００線に沿った断面図である。
【図３】本発明の実施例１、２、３および比較例１の充放電サイクル試験結果を示す図である。
【図４】本発明の実施例１、２および３による負極活物質層の断面図である。
【図５】本発明の実施例１、２および３による負極活物質層の充電後の断面図である。
【図６】本発明の実施例１、２および３による負極活物質層をさらに充電した後の断面図である。
【図７】従来の柱状に形成された負極活物質層を有する負極の断面図である。
【図８】従来の柱状に形成された負極活物質層を有する負極の充電後の断面図である。
【符号の説明】
【００５３】
４    負極集電体
５    負極活物質層
５ａ  隙間
６    Ｎｉ層（金属層）
【図１】
2006278104.tif 000004
【図２】
2006278104.tif 000005
【図３】
2006278104.tif 000006
【図４】
2006278104.tif 000007
【図５】
2006278104.tif 000008
【図６】
2006278104.tif 000009
【図７】
2006278104.tif 000010
【図８】
2006278104.tif 000011